(57)【要約】【課題】低級脂肪族アルデヒド吸着容量が高い吸着剤とその製造方法を提供すること。【解決手段】活性炭にアミノベンゼンスルホン酸が添着された吸着剤であって、添着前の活性炭の比表面積をＳ（ｍ2／ｇ）、吸着剤１ｇ当たりのアミノベンゼンスルホン酸の添着量をＡ（ｍｍｏｌ／ｇ）としたときに、Ｓ≧１５００および１≦Ａ≦１．２×１０-3×Ｓであることを特徴とする吸着剤。【選択図】なし【特許請求の範囲】
【請求項１】
活性炭にアミノベンゼンスルホン酸が添着された吸着剤であって、添着前の活性炭の比表面積をＳ（ｍ2／ｇ）、吸着剤１ｇ当たりのアミノベンゼンスルホン酸の添着量をＡ（ｍｍｏｌ／ｇ）としたときに、Ｓ≧１５００、且つ１≦Ａ≦１．２×１０-3×Ｓであることを特徴とする吸着剤。
【請求項２】
アミノベンゼンスルホン酸がｐ−アミノベンゼンスルホン酸であることを特徴とする請求項１記載の吸着剤。
【請求項３】
ｐＨを７．５以下にした活性炭にアミノベンゼンスルホン酸の水溶液を添着して製造することを特徴とする請求項１又は２に記載の吸着剤の製造方法。
【発明の詳細な説明】
【技術分野】
【０００１】
本発明は、空気中のガス状汚染物質を除去する吸着剤に関し、さらに詳しくは、アセトアルデヒドなどの低級脂肪族アルデヒドに対して、高い吸着容量を持つ吸着剤およびその製造方法に関するものである。
【背景技術】
【０００２】
室内や車内などの生活空間においては、悪臭や有害ガスなどの様々なガス状汚染物質が存在するが、生活環境の向上に伴い、これらガス状汚染物質を除去し、快適な生活環境を維持することに多くの関心が持たれている。活性炭は物理吸着能を持ち、生活空間に存在するガス状汚染物質の除去に広く使用されている。しかし、アセトアルデヒド，ホルムアルデヒドなどの低級脂肪族アルデヒドは沸点が低く活性炭の低級脂肪族アルデヒドに対する吸着容量は著しく低い。
【０００３】
この課題に対して、化学吸着を利用して低級脂肪族アルデヒド吸着容量を向上した吸着剤の検討がすすめられてきた。そして、アルデヒド基はアミノ基との反応性が高いことから、アミン類が低級脂肪族アルデヒドの化学吸着に有効であり、添着薬剤として種々のアミン類を多孔質体に添着することが試みられてきた。
【０００４】
多孔質体として活性炭を使用して、それに添着薬剤としてアニリン、塩酸ヒドロキシルアミンや硫酸ヒドロキシルアミン、パラ−トルイジン、アミノベンゼンスルホン酸を添着した吸着剤が提案されている（特許文献１〜７）。これら添着薬剤の中で、アミノベンゼンスルホン酸が低級脂肪族アルデヒドとの反応に最も有効な薬剤といえる。
【特許文献１】特公昭６０−５４０９５号公報
【特許文献２】特開昭５６−１１３３４２号公報
【特許文献３】特開平１−２８８３３６号公報
【特許文献４】特開平７−１３６５０２号公報
【特許文献５】特開２００１−１９８４５７号公報
【特許文献６】特開２００３−５３１７９号公報
【特許文献７】特開２００３−２９９９５０号公報
【０００５】
活性炭に添着薬剤を添着する場合、添着量の増加に比例して低級脂肪族アルデヒド吸着容量は向上するが、添着量がある値（限界値）を超えると逆に添着量の増加とともに低級脂肪族アルデヒド吸着容量が低下する現象が見られる。添着量の限界値を超えて添着を行うと添着量の増加に伴う低級脂肪族アルデヒド吸着容量の低下が生じるのは、添着薬剤による活性炭細孔の閉塞が起きて添着された薬剤が反応に有効に使用されなくなるためであると考えられる。
【０００６】
添着量の限界値は活性炭の比表面積に依存し、比表面積が大きいほど大きくなり、その結果として低級脂肪族アルデヒド吸着容量の高い吸着剤を得ることが可能であり、薬剤を添着する担持体としてはなるべく比表面積が大きい活性炭が有効である。しかし、水蒸気賦活法で製造される一般的な活性炭の比表面積は１２００ｍ2／ｇ程度が上限で、比表面積が１２００ｍ2／ｇの活性炭にアミノベンゼンスルホン酸を限界値の添着量で添着した吸着剤でも、まだ充分な低級脂肪族アルデヒド吸着容量を有しているとはいえず、さらに高い低級脂肪族アルデヒド吸着容量を有する吸着剤が要求されている。
【発明の開示】
【発明が解決しようとする課題】
【０００７】
本発明の目的は、前記の従来技術の課題を解決するためになされたものであり、低級脂肪族アルデヒドの吸着容量が高い吸着剤及びその製造方法を提供することにある。
【課題を解決するための手段】
【０００８】
本発明は、上記の背景技術に鑑みなされたものであって、上記の課題を解決することができた吸着剤及びその製造方法とは、以下の通りの構成である。
【０００９】
第１の発明は、活性炭にアミノベンゼンスルホン酸が添着された吸着剤であって、添着前の活性炭の比表面積をＳ（ｍ2／ｇ）、吸着剤１ｇ当たりのアミノベンゼンスルホン酸の添着量をＡ（ｍｍｏｌ／ｇ）としたときに、Ｓ≧１５００且つ１≦Ａ≦１．２×１０-3×Ｓであることを特徴とする吸着剤である。
【００１０】
第２の発明は、アミノベンゼンスルホン酸がｐ−アミノベンゼンスルホン酸であることを特徴とする第１の発明に記載の吸着剤である。
【００１１】
第３の発明は、ｐＨを７．５以下にした活性炭にアミノベンゼンスルホン酸の水溶液を添着して製造することを特徴とする第１の発明又は第２の発明に記載の吸着剤の製造方法である。
【発明の効果】
【００１２】
本発明によれば、低級脂肪族アルデヒドの吸着容量が高い吸着剤およびその製造方法を提供することができる。
【発明を実施するための最良の形態】
【００１３】
以下、本発明を詳細に説明する。
本発明の吸着剤は、活性炭にアミノベンゼンスルホン酸が添着されていることが好ましい。その理由は以下の通りである。すなわち、第１級アミン及び第２級アミンは、それぞれ低級脂肪族アルデヒドとシッフ塩基及びエナミンを生成する脱水縮合反応を起こすことが知られている。これらの反応は、いずれも１分子のアミンと１分子の低級脂肪族アルデヒドが反応する等モル反応である。しかし、アミノベンゼンスルホン酸は他のアミン類と異なり、低級脂肪族アルデヒドとデブナー−ミラー反応を起こす。この反応では、１分子のアミノベンゼンスルホン酸は２分子の低級脂肪族アルデヒドと反応する。また、アミン類を活性炭に添着した場合、長期間保管すると添着されたアミン類が空気中の酸素により酸化されて、これにより低級脂肪族アルデヒド吸着容量が経時的に低下する問題があるが、アミン類の中ではアミノベンゼンスルホン酸は酸化され難いものである。これらのことから、低級脂肪族アルデヒドの除去を目的とする吸着剤に使用する添着薬剤としては、アミノベンゼンスルホン酸が好ましい。さらに、アミノベンゼンスルホン酸はスルホン酸基を持つため、低級脂肪族アルデヒドとともにアンモニアなどの塩基性ガスを化学吸着することもできる。
【００１４】
アミノベンゼンスルホン酸が他のアミン類と異なり、低級脂肪族アルデヒドとデブナー−ミラー反応を起こすのは、アミノベンゼンスルホン酸がかなり強い酸性物質であることによる。デブナー−ミラー反応は酸触媒の存在下でのみ起きる反応であり、アミノベンゼンスルホン酸はこの反応で反応物としてのみならず酸触媒としても働くものと考えられる。
【００１５】
活性炭に添着薬剤を添着した吸着剤では、添着された薬剤は活性炭の細孔内に担持されている。この吸着剤の低級脂肪族アルデヒド吸着容量は、薬剤の添着量の増加に比例して増加するが、添着量がある値（限界値）を超えると逆に添着量の増加とともに低級脂肪族アルデヒド吸着容量が低下する現象が見られる。添着量が限界値を超えると、添着された薬剤が活性炭の細孔を閉塞し、閉塞された細孔内に担持された薬剤が低級脂肪族アルデヒドとの反応に有効に作用しなくなり、かえって低級脂肪族アルデヒド吸着容量が低下してしまうのである。
【００１６】
添着量の限界値は活性炭の比表面積に依存し、比表面積が大きいほど大きくなり、その結果として低級脂肪族アルデヒド吸着容量の高い吸着剤を得ることが可能であり、薬剤を添着する担持体としてはなるべく比表面積が大きい活性炭が有効である。しかし、水蒸気賦活法で製造される一般的な活性炭の比表面積は１２００ｍ2／ｇ程度が上限で、比表面積が１２００ｍ2／ｇの活性炭の添着量の限界値は０．９ｍｍｏｌ／ｇ程度である。
【００１７】
さらに高い低級脂肪族アルデヒド吸着容量を持つ吸着剤を得るためには、添着量の限界値が大きい、高い比表面積を有する活性炭をアミノベンゼンスルホン酸の担持体として使用することが好ましい。比表面積が１５００ｍ2／ｇ以上の高表面積活性炭は、水酸化カリウムなどのアルカリ金属を炭材に重量比で０．５〜数倍添加して賦活する薬剤賦活法で製造することができる。この賦活法によれば、カリウムなどのアルカリ金属が原料炭材の炭素層間にインターカレートし、炭素層間を押し広げて侵入して細孔が発達して賦活が進行するため、原料炭材が水蒸気と反応して一部ガス化することにより細孔を発達させる水蒸気賦活法に比べ、高い収率で大きな比表面積の活性炭が得られる。
【００１８】
本発明者は、低級脂肪族アルデヒドの除去を目的とする吸着剤に使用する添着薬剤として最適なアミノベンゼンスルホン酸を高表面積活性炭に添着してみたが、予想に反し、添着量に見合った低級脂肪族アルデヒド吸着容量が得られず、低級脂肪族アルデヒド吸着容量の向上は見られなかった。
【００１９】
そこで、その原因を追求した結果、高表面積活性炭に残留しているアルカリ金属が原因であることを究明した。製造時に多量のアルカリ金属を炭材に添着して製造する高表面積活性炭には、通常、アルカリ金属が水酸化物や酸化物の形で数百〜数万ｐｐｍ程度残存している。
【００２０】
本発明者の知見によれば、アミノベンゼンスルホン酸は、スルホン酸基がアルカリ金属と反応してアルカリ金属塩を形成すると、低級脂肪族アルデヒドとの反応性を失うことがわかっている。つまり、高表面積活性炭に残留しているアルカリ金属の水酸化物などが、添着したアミノベンゼンスルホン酸と反応して低級脂肪族アルデヒドとの反応性を持たないアミノベンゼンスルホン酸アルカリ金属塩を形成してしまうことが、高表面積活性炭にアミノベンゼンスルホン酸を添着しても、添着量に見合った低級脂肪族アルデヒド吸着容量が得られない原因であることがわかった。
【００２１】
以上の原因究明結果に基づき検討した結果、残留するアルカリ金属の水酸化物などを中和塩としてｐＨを７．５以下にした高表面積活性炭にアミノベンゼンスルホン酸を添着した吸着剤では、添着したアミノベンゼンスルホン酸の低級脂肪族アルデヒドとの反応性が低下しないことを見出し、本発明に到達した。
【００２２】
本発明において、比表面積とは、窒素吸着法でＢＥＴ理論から求めた比表面積であり、マイクロメリティック社製の高速比表面積細孔分布測定装置ＡＳＡＰ２０１０で測定したものである。
【００２３】
本発明の吸着剤に使用する活性炭は、比表面積が１５００ｍ2/ｇ以上であることが好ましい。比表面積がこれ未満では、低級脂肪族アルデヒドと有効に反応するアミノベンゼンスルホン酸の添着量を大きくできないため、高い低級脂肪族アルデヒド吸着容量を有する吸着剤が得られ難い。
【００２４】
比表面積が１５００ｍ2/ｇ以上の活性炭は、炭材原料に水酸化カリウムなどのアルカリ金属を重量比で０．５〜数倍添加して賦活する薬剤賦活法で製造することができ、石油コークス、石炭ピッチ、ヤシガラなどを炭材原料としたものが使用できる。また、活性炭の形態としては、特に限定されず、粒状や粉末状や粉末をバインダーで成型したペレット状などが使用できる。
【００２５】
吸着剤１ｇ当たりのアミノベンゼンスルホン酸の添着量Ａ（ｍｍｏｌ／ｇ）は１≦Ａ≦１．２×１０-3×Ｓ（Ｓ（ｍ2／ｇ）は添着前の活性炭の比表面積）であることが好ましく、より好ましくは１．２≦Ａ≦１．０×１０-3×Ｓである。添着量がこれ未満では、低級脂肪族アルデヒド吸着容量が低く、これを超えると、活性炭の細孔閉塞が生じて高い低級脂肪族アルデヒド吸着容量が得られ難い。
【００２６】
アミノベンゼンスルホン酸にはｏ−アミノベンゼンスルホン酸、ｍ−アミノベンゼンスルホン酸、ｐ−アミノベンゼンスルホン酸の３つの異性体があり、これらのいずれも使用できるが、中でもｐ−アミノベンゼンスルホン酸が低級脂肪族アルデヒドとの反応性が強く特に好ましい。
【００２７】
本発明の吸着剤は、アミノベンゼンスルホン酸の水溶液を添着液として、ｐＨを７．５以下にした比表面積が１５００ｍ2/ｇ以上の活性炭を添着液に浸漬した後に取り出して乾燥する方法や、ｐＨを７．５以下にした比表面積が１５００ｍ2/ｇ以上の活性炭に添着液を噴霧した後に乾燥する方法により得られる。
【００２８】
添着液中のアミノベンゼンスルホン酸は、水１００重量部に対して１〜８０重量部、好ましくは４〜６０重量部、より好ましくは５〜４０重量部である。この範囲未満では、活性炭へのアミノベンゼンスルホン酸の添着量が少なくなって、低級脂肪族アルデヒド吸着容量の高い吸着剤が得難く、また、この範囲を超えた添着溶液を使用すると、添着量が多くなりすぎて、活性炭の細孔が閉塞されて低級脂肪族アルデヒド吸着容量が低下し易い。
【００２９】
本発明において、添着時に使用する活性炭のｐＨが７．５以下であることが好ましい。先に述べたように、高表面積活性炭に残留しているアルカリ金属の水酸化物などが残留していると、添着したアミノベンゼンスルホン酸と反応して低級脂肪族アルデヒドとの反応性を持たない塩を形成してしまうため、高い低級脂肪族アルデヒド吸着容量を持つ吸着剤を得るには、残留するアルカリ金属の水酸化物などを中和塩としてｐＨを７．５以下にした活性炭を使用することが好ましい。
【００３０】
特開２００３−２９９９５０号公報にはｐＨが９．０以下の活性炭を得る方法として、活性炭を水や酸水溶液の中に浸漬して洗浄する方法が開示されている。高表面積活性炭のｐＨを７．５以下にするには、残留アルカリ金属の水酸化物などを中和塩とすることが好ましく、水での洗浄では成しえず、活性炭を酸水溶液の中に浸漬することで得ることができる。アルカリ金属は有機酸との塩ではアミノベンゼンスルホン酸との反応性が完全には失われないので、酸水溶液に使用する酸としては、塩酸、硫酸、硝酸、リン酸などの鉱酸が好ましい。
【００３１】
なお、活性炭のｐＨとは、ＪＩＳ  Ｋ１４７４（活性炭試験方法）に則って測定したものである。すなわち、３ｇの活性炭と１００ｍＬの水をフラスコに入れ、それを加熱して５分間沸騰させる。その後フラスコを室温まで冷却し、１００ｍＬの水を加えて、フラスコの中の水のｐＨをｐＨ計で測定し、その値を活性炭のｐＨとした。
【００３２】
本発明の吸着剤には、アミノベンゼンスルホン酸以外に、低級脂肪族アルデヒド以外のガス成分と反応するリンゴ酸、クエン酸などの薬剤や抗菌性を持たせるための抗菌剤などの薬剤をさらに添着することができる。しかし、この場合には、アミノベンゼンスルホン酸の低級脂肪族アルデヒドとの反応性を著しく低下させないように、薬剤と添加量を選択する必要がある。また、本発明の吸着剤は、単独で充填層などとして使用するだけでなく、他の吸着剤と混合したり、併用したりして使用することができる。
【実施例】
【００３３】
次に実施例をあげて、本発明をさらに詳しく説明するが、本発明はこれら実施例に限定されるものではない。
【００３４】
本発明で使用した吸着剤の試験方法は以下の通りである。
【００３５】
＜アセトアルデヒド吸着容量＞
吸着剤を５ｇ計量して内径１２.５ｍｍのガラス製カラムに充填した。温度２５℃、相対湿度５０％に調整した３０ｐｐｍのアセトアルデヒド含有空気を風量５Ｌ／ｍｉｎでカラムに導入し、カラム出口のアセトアルデヒド濃度を７分間隔で測定した。なお、アセトアルデヒド濃度はＦＩＤ付きガスクロマトグラフで測定した。
【００３６】
カラム出口のアセトアルデヒド濃度がカラム入口濃度の９５％に到達するまで試験を継続し、この試験中にカラムに充填した吸着剤に吸着されたアセトアルデヒド吸着量を吸着剤充填重量で除した値を吸着容量とした。
【００３７】
（実施例１）
粒径１０〜３０メッシュで比表面積１９４０ｍ2／ｇ、ｐＨが１０．０の活性炭を１規定の塩酸に浸漬して中和処理を行った後に乾燥した。処理後の活性炭のｐＨは５．８となった。水１００ｇにｐ−アミノベンゼンスルホン酸を３０ｇ加えて添着液を調製した。この添着液に、中和処理を行った上記活性炭２０ｇを任意の時間浸漬して取り出した後、８０℃の熱風乾燥機中で３時間乾燥して吸着剤を作製した。浸漬時間を変化させることにより、添着量を１〜２．３２ｍｍｏｌ／ｇの範囲内で変化させた吸着剤を得た。
【００３８】
（実施例２）
粒径１０〜３０メッシュで比表面積２８１０ｍ2／ｇ、ｐＨが１０．８の活性炭を１規定の塩酸に浸漬して中和処理を行った後に乾燥した。処理後の活性炭のｐＨは６．１となった。水１００ｇにｐ−アミノベンゼンスルホン酸を３０ｇ加えて添着液を調製した。この添着液に、中和処理を行った上記活性炭２０ｇを任意の時間浸漬して取り出した後、８０℃の熱風乾燥機中で３時間乾燥して吸着剤を作製した。浸漬時間を変化させることにより、添着量を１〜３．３７ｍｍｏｌ／ｇの範囲内で変化させた吸着剤を得た。
【００３９】
（比較例１）
水１００ｇにｐ−アミノベンゼンスルホン酸を３０ｇ加えて添着液を調製した。この添着液に、粒径８〜３２メッシュで比表面積１１８０ｍ2／ｇ、ｐＨ６．９のヤシガラ活性炭２０ｇを任意の時間浸漬して取り出した後、８０℃の熱風乾燥機中で３時間乾燥して吸着剤を作製した。浸漬時間を変化させることにより、添着量を変化させた吸着剤を得た。
【００４０】
（比較例２）
水１００ｇにｐ−アミノベンゼンスルホン酸を３０ｇ加えて添着液を調製した。この添着液に、中和処理をしないで実施例１で用いた活性炭２０ｇを任意の時間浸漬して取り出した後、８０℃の熱風乾燥機中で３時間乾燥して吸着剤を作製した。浸漬時間を変化させることにより、添着量を変化させた吸着剤を得た。
【００４１】
（比較例３）
水１００ｇにｐ−アミノベンゼンスルホン酸を３０ｇ加えて添着液を調製した。この添着液に、実施例１で用いた中和処理を行った活性炭２０ｇを任意の時間浸漬して取り出した後、８０℃の熱風乾燥機中で３時間乾燥して吸着剤を作製した。浸漬時間を変化させることにより、添着量を２．３５ｍｍｏｌ／ｇ以上で変化させた吸着剤を得た。
【００４２】
（比較例４）
水１００ｇにｐ−アミノベンゼンスルホン酸を３０ｇ加えて添着液を調製した。この添着液に、中和処理をしないで実施例２で用いた活性炭２０ｇを任意の時間浸漬して取り出した後、８０℃の熱風乾燥機中で３時間乾燥して吸着剤を作製した。浸漬時間を変化させることにより、添着量を変化させた吸着剤を得た。
【００４３】
（比較例５）
水１００ｇにｐ−アミノベンゼンスルホン酸を３０ｇ加えて添着液を調製した。この添着液に、実施例２で用いた中和処理を行った活性炭２０ｇを任意の時間浸漬して取り出した後、８０℃の熱風乾燥機中で３時間乾燥して吸着剤を作製した。浸漬時間を変化させることにより、添着量を３．５０ｍｍｏｌ／ｇ以上で変化させた吸着剤を得た。
【００４４】
上記吸着剤について、先に説明した方法によりアセトアルデヒド吸着容量を測定した。それぞれの条件で添着量を変化させて得た吸着剤の測定結果を吸着容量と添着量との関係として図１に示す。
【００４５】
残留アルカリがあらかじめ中和処理された活性炭を用い、添着前の活性炭の比表面積Ｓ（ｍ2／ｇ）、吸着剤１ｇ当たりのｐ−アミノベンゼンスルホン酸の添着量Ａ（ｍｍｏｌ／ｇ）が、Ｓ≧１５００および１≦Ａ≦１．２×１０-3×Ｓである実施例１及び２は、添着量の増加に比例して吸着容量が増加して高い吸着容量を有することがわかる。これに対し、比表面積が１５００ｍ2／ｇ未満の活性炭にｐ−アミノベンゼンスルホン酸を添着した比較例１では、添着量が０．７〜０．８ｍｍｏｌ／ｇ程度で限界値が現れ、これ以上添着量を増やしても吸着容量はかえって減少するため、高い吸着容量が得られない。また、アルカリ金属の水酸化物などが残留している活性炭にｐ−アミノベンゼンスルホン酸を添着した比較例２及び４では、添着したｐ−アミノベンゼンスルホン酸の一部がアルカリ金属塩となって失活するため、添着量を上げても高い吸着容量が得られず、さらに、比較例３及び５では、添着量が多すぎて細孔閉塞を起こして高い吸着容量が得られない。
【産業上の利用可能性】
【００４６】
本発明によれば、低級脂肪族アルデヒド吸着容量が大きい吸着剤及びその製造方法を提供することができるため、家庭用空気清浄機用フィルター、複写機などの事務機器の排気フィルター、ビル空調用フィルター、自動車用キャビンフィルターなどの幅広い用途分野に利用することができ、産業界に大きく寄与することができる。
【図面の簡単な説明】
【００４７】
【図１】実施例１、２及び比較例１〜５においてそれぞれ得られた吸着剤のアセトアルデヒド吸着容量と添着量との関係を示すグラフである。
【図１】
2007014856.tif 000002